(57)【要約】【課題】 巻回型のコンデンサ素子の内部に、緻密で均一な導電性高分子からなる固体電解質層を生成し、電気的特性に優れかつ大容量の固体電解コンデンサの製造方法を提供する。【解決手段】 ３，４−エチレンジオキシチオフェンと酸化剤とを混合した混合溶液を、陽極電極箔と陰極電極箔とをセパレータを介して巻回したコンデンサ素子に含浸したのち２５℃ないし１００℃で１５時間ないし２時間放置する工程を所定回数繰り返し、固体電解質層をコンデンサ素子の内部において生成する。【選択図】        図１
2005072619.tif 000002
【特許請求の範囲】
【請求項１】
３，４−エチレンジオキシチオフェンと酸化剤とを混合した混合溶液を、陽極電極箔と陰極電極箔とをセパレータを介して巻回したコンデンサ素子に含浸したのち２５℃ないし１００℃で１５時間ないし２時間放置する工程を行うことで、コンデンサ素子内にポリエチレンジオキシチオフェンを生成するとともに、該ポリエチレンジオキシチオフェンを一定の緊締力をもってセパレータに保持させたことを特徴とする固体電解コンデンサの製造方法。
【請求項２】
３，４−エチレンジオキシチオフェンと酸化剤とを混合した混合溶媒を、コンデンサ素子に含浸したのち５０℃で４時間放置することを特徴とする請求項１記載の固体電解コンデンサの製造方法。
【請求項３】
３，４−エチレンジオキシチオフェンと酸化剤の配合比が１：３ないし１：１５であることを特徴とする請求項１又は２に記載の固体電解コンデンサの製造方法。
【請求項４】
酸化剤が、エチレングリコールに溶解したｐ−トルエンスルホン酸第二鉄であることを特徴とする請求項１ないし３のいずれかに記載の固体電解コンデンサの製造方法。
【発明の詳細な説明】
【技術分野】
【０００１】
この発明は、固体電解コンデンサの製造方法にかかり、特に導電性高分子を電解質に用いた固体電解コンデンサの製造方法に関する。
【背景技術】
【０００２】
電解コンデンサは、タンタル、アルミニウム等の弁作用金属からなるとともに微細孔やエッチングピットを備える陽極電極の表面に、誘電体となる酸化皮膜層を形成し、この酸化皮膜層から電極を引き出した構成からなる。
【０００３】
そして、酸化皮膜層からの電極の引出しは、導電性を有する電解質層により行っている。したがって、電解コンデンサにおいては電解質層が真の陰極を担うことになる。例えば、アルミニウム電解コンデンサでは、液状の電解質を真の電極として用い、陰極電極はこの液状電解質と外部端子との電気的な接続を担っているにすぎない。
【０００４】
真の陰極として機能する電解質層は、酸化皮膜層との密着性、緻密性、均一性などが求められる。特に、陽極電極の微細孔やエッチングピットの内部における密着性が電気的な特性に大きな影響を及ぼしており、従来数々の電解質層が提案されている。
【０００５】
固体電解コンデンサは、イオン伝導であるために高周波領域でのインピーダンス特性に欠ける液状の電解質の替わりに導電性を有する固体の電解質を用いるもので、なかでも二酸化マンガンや７、７、８、８−テトラシアノキノジメタン（ＴＣＮＱ）錯体が知られている。
【０００６】
二酸化マンガンからなる固体電解質層は、硝酸マンガン水溶液に、タンタルの焼結体からなる陽極素子を浸漬し、３００℃〜４００℃前後の温度で熱分解して生成している。このような固体電解質層を用いたコンデンサでは、硝酸マンガンの熱分解の際に酸化皮膜層が破損し易く、そのため漏れ電流が大きくなる傾向が見られ、また二酸化マンガン自体の比抵抗も高いためにインピーダンス特性において充分満足できる特性を得ることは困難であった。また熱処理によるリード線の損傷もあり、後工程として接続用の外部端子を別途設ける必要があった。
【０００７】
ＴＣＮＱ錯体を用いた固体電解コンデンサとしては、特開昭５８−１９１４１４号公報（特許文献１）に記載されたものなどが知られており、ＴＣＮＱ錯体を熱溶融して陽極電極に浸漬、塗布して固体電解質層を形成している。このＴＣＮＱ錯体は、導電性が高く、周波数特性や温度特性において良好な結果を得ることができる。
【０００８】
しかし、ＴＣＮＱ錯体は溶融したのち短時間で絶縁体に移行する性質があるため、コンデンサの製造過程における温度管理が困難であるほか、ＴＣＮＱ錯体自体が耐熱性に欠けるため、プリント基板に実装する際の半田熱により著しい特性変動が見られる。
【０００９】
これら二酸化マンガンやＴＣＮＱ錯体の持つ不都合を解決するため、ポリピロール等の導電性高分子を固体電解質層として用いることが試みられている。
【００１０】
ポリピロールに代表される導電性高分子は、主に化学的酸化重合法（化学重合）や電解酸化重合法（電解重合）により生成されるが、化学的酸化重合法では、強度の強い皮膜を緻密に生成することは困難であった。一方、電解酸化重合法では、皮膜を生成する対象物に電圧を印加する必要があり、そのため表面に絶縁体である酸化皮膜層が形成された電解コンデンサ用の陽極電極に適用することは困難で、酸化皮膜層の表面に、予め導電性のプレコート層、例えば酸化剤を用いて化学重合した導電性高分子膜をプレコート層とし、その後このプレコート層を電極として電解重合による電解質層を形成する方法などが提案されている（特許文献２、特許文献３：二酸化マンガンをプレコート層とする）。
【００１１】
しかし、予めプレコート層を形成するため製造工程が煩雑となるほか、電解重合では、陽極電極の被皮膜面に配置した重合用の外部電極の近傍から固体電解質層が生成されるため、広範囲にわたって均一な厚さの導電性高分子膜を連続的に生成することは非常に困難であった。
【００１２】
そこで、箔状の陽極電極及び陰極電極を、セパレータを介して巻き取って、いわゆる巻回型のコンデンサ素子を形成し、このコンデンサ素子にピロール等のモノマー溶液と酸化剤を浸漬して化学重合のみにより生成した導電性高分子膜からなる電解質層を形成することを試みた。
【００１３】
このような巻回型のコンデンサ素子は、アルミニウム電解コンデンサにおいて周知であるが、導電性高分子層をセパレータで保持することで電解重合の煩雑さを回避するとともに、併せて表面積の大きい箔状の電極により容量を拡大させることが期待された。更に、巻回型のコンデンサ素子を用いることで、両極の電極とセパレータが一定の緊締力で保持され、両極の電極と電解質層との密着性に貢献することが期待された。
【００１４】
【特許文献１】特開昭５８−１９１４１４号公報
【特許文献２】特開昭６３−１７３３１３号公報
【特許文献３】特開昭６３−１５８８２９号公報
【特許文献３】特開平２−１５６１１号公報
【発明の開示】
【発明が解決しようとする課題】
【００１５】
しかし、モノマー溶液と酸化剤とを混合した混合溶液をコンデンサ素子に含浸したところ、コンデンサ素子の内部にまで固体電解質層が形成されておらず、期待された電気的特性を得ることはできないことが判明した。
【００１６】
そこで、モノマー溶液と酸化剤を別々に含浸したり、反応の際の溶液の重合温度を低くしたところ、ある程度良好な電気的特性が得られたが、耐圧特性だけは不充分であるという問題点があった。その原因は、これらの手段によっても、コンデンサ素子の端面付近に生成された固体電解質層がそれ以降の溶液の浸透を妨害してその内部にまで充分な溶液が浸透しておらず、結果として緻密で均一な固体電解質層を形成するには至っていないことが原因と考えられた。
【００１７】
また、低温で化学重合をする場合、厳重な温度制御が必要であるほか、製造装置が複雑になり、結果として製品コストが高くなってしまう問題点もあった。
【００１８】
一方で、各種の導電性高分子について検討を重ねたところ、反応速度が緩やかで、かつ陽極電極の酸化皮膜層との密着性に優れたポリエチレンジオキシチオフェン（ＰＥＤＴ）に着目した（特許文献４）。
【００１９】
本発明は、ポリエチレンジオキシチオフェンの重合反応速度が緩やかなことに着目し、巻回型のコンデンサ素子の内部に、緻密で均一な導電性高分子からなる固体電解質層を生成し、電気的特性に優れかつ大容量の固体電解コンデンサ及びその製造方法を提供することを課題としている。
【課題を解決するための手段】
【００２０】
本発明の固体電解コンデンサの製造方法は、３，４−エチレンジオキシチオフェンと酸化剤とを混合した混合溶液を、陽極電極箔と陰極電極箔とをセパレータを介して巻回したコンデンサ素子に含浸したのち２５℃ないし１００℃で１５時間ないし２時間、好適には５０℃で４時間放置する工程を行いポリエチレンジオキシチオフェンを生成する。
【００２１】
また、３，４−エチレンジオキシチオフェンと酸化剤の配合比が１：３ないし１：１５の範囲が好適である。
【００２２】
このように、本発明では、陽極電極箔と陰極電極箔とを、上記セパレータを介して巻回したコンデンサ素子に、３，４−エチレンジオキシチオフェンと酸化剤とを混合した混合溶液を含浸することにより、コンデンサ素子の内部にまでこの混合溶液が浸透し、その浸透する過程及び浸透後に起きる３，４−エチレンジオキシチオフェンと酸化剤との穏やかな重合反応でポリエチレンジオキシチオフェン、すなわち固体電解質層をコンデンサ素子の内部においても生成させ、また固体電解質層を、その生成過程から一定の緊締力をもってセパレータで保持した状態で固体電解質層を形成している。
【発明の効果】
【００２３】
本発明では、陽極電極箔と陰極電極箔とを、セパレータを介して巻回したコンデンサ素子に、３，４−エチレンジオキシチオフェンと酸化剤とを混合した混合溶液を含浸することにより、コンデンサ素子の内部にまでこの混合溶液が浸透する。そして、その浸透する過程及び浸透後に起きる３，４−エチレンジオキシチオフェンと酸化剤との穏やかな重合反応でポリエチレンジオキシチオフェン、すなわち固体電解質層をコンデンサ素子の内部においても生成させ、また固体電解質層を、その生成過程からセパレータで保持している。そのため、コンデンサ素子の内部にまで緻密で均一な固体電解質層を形成することができ、結果として固体電解コンデンサの電気的特性が向上し、特に耐電圧特性においては、ポリエチレンジオキシチオフェン自体の特性とも相俟って、従来の導電性高分子を固体電解質層に用いた固体電解コンデンサとの比較で改善が顕著である。
【００２４】
また、コンデンサ素子は、陽極電極箔と陰極電極箔とを、セパレータを介して一定の緊締力で巻き取っているため、陽極電極箔、陰極電極箔及びセパレータがそれぞれ一定の圧力で密着しており、セパレータによって保持された固体電解質層も結果的に一定の圧力で陽極電極箔に密着している。そのため、陽極電極箔上の酸化皮膜層と固体電解質層との密着性が向上し、所望の電気的特性を得ることが容易になる。
【００２５】
更に、ポリエチレンジオキシチオフェンを生成する工程では、従来の二酸化マンガンやＴＣＮＱ錯体のようて高温域での熱処理を施すことがないため、酸化皮膜層の破損が抑制され、製品の信頼性が向上するほか、熱処理によるリード線の損傷もなく、そのまま外部接続用の端子として用いることができる。
【発明を実施するための最良の形態】
【００２６】
次いで、本発明の実施の形態を図面を用いて説明する。図１は、本発明の固体電解コンデンサで、アルミニウム等の弁作用金属からなり表面に酸化皮膜層が形成された陽極電極箔１と、陰極電極箔２とを、セパレータ３を介して巻回してコンデンサ素子を形成する。そして、このコンデンサ素子に３，４−エチレンジオキシチオフェンと酸化剤とを混合した混合溶液を含浸してセパレータ３に浸透した前記混合溶液中の重合反応により生成したポリエチレンジオキシチオフェンを固体電解質層５として一定の緊締力をもってセパレータ３で保持している。
【００２７】
陽極電極箔１は、アルミニウム等の弁作用金属からなり、図２に示すように、その表面を、塩化物水溶液中での電気化学的なエッチング処理により粗面化して多数のエッチングピット８を形成している。更にこの陽極電極箔１の表面には、ホウ酸アンモニウム等の水溶液中で電圧を印加して誘電体となる酸化皮膜層４を形成している。
【００２８】
陰極電極箔２は、陽極電極箔１と同様にアルミニウム等からなり、表面にエッチング処理のみが施されているものを用いる。
【００２９】
陽極電極箔１及び陰極電極箔２にはそれぞれの電極を外部に接続するためのリード線６、７が、ステッチ、超音波溶接等の公知の手段により接続されている。このリード線６、７は、アルミニウム等からなり、陽極電極箔１、陰極電極箔２との接続部と外部との電気的な接続を担う外部接続部からなり、巻回したコンデンサ素子１０の端面から導出される。
【００３０】
セパレータ３は、ガラスペーパーもしくはガラスペーパーと、マニラ紙、クラフト紙等の紙とを混抄しており、混抄したセパレータを用いる場合、その単位面積当たりの重量における混抄率は、紙が８０％以下であることが望ましい。またセパレータ３の厚さは任意でよいが、厚いセパレータを用いる場合は巻回されるコンデンサ素子１０の径寸法も大きくなるため、８０μｍないし２００μｍのものを用いている。なお、ガラスセパレータまたはガラスペーパーと紙との混抄したセパレータ３を用いる理由は、コンデンサ素子１０に含浸する混合溶液中の酸化剤とセパレータ３との酸化反応を抑制して酸化剤の酸化能力を維持するためと、混合溶液の浸透性を良好にするためである。
【００３１】
コンデンサ素子１０は、上記の陽極電極箔１と陰極電極箔２とを、セパレータ３を間に挟むようにして巻き取って形成している。両極電極箔１、２の寸法は、製造する固体電解コンデンサの仕様に応じて任意であり、セパレータ３も両極電極箔１、２の寸法に応じてこれよりやや大きい幅寸法のものを用いればよい。
【００３２】
３，４−エチレンジオキシチオフェンは、特開平２−１５６１１号公報等により開示された公知の製法により得ることができる。また、酸化剤は、エチレングリコールに溶解したｐ−トルエンスルホン酸第二鉄を用いている。この酸化剤におけるエチレングリコールとｐ−トルエンスルホン酸第二鉄の比率は任意でよいが、本発明では１：１のものを用いている。この酸化剤と３，４−エチレンジオキシチオフェンとの配合比は１：３ないし１：１５の範囲が好適である。
【００３３】
コンデンサ素子１０に、３，４−エチレンジオキシチオフェンと酸化剤とを混合した混合溶液を含浸する方法としては、公知の手段、例えば減圧含浸法、加圧含浸法等用いることができる。
【実施例】
【００３４】
次に、発明における固体電解コンデンサの製造方法と、それによって得られる固体電解コンデンサについて具体的に説明する。
【００３５】
（実施例１）陽極電極箔１及び陰極電極箔２は、弁作用金属、例えばアルミニウム、タンタルからなり、その表面には予めエッチング処理が施されて表面積が拡大されている。陽極電極箔１については、更に化成処理が施され、表面に酸化アルミニウムからなる酸化皮膜層４が形成されている。
【００３６】
この陽極電極箔１及び陰極電極箔２を、厚さ８０〜２００μｍのガラスペーパーからなるセパレータ３を介して巻回し、コンデンサ素子１０を得る。
【００３７】
この実施例において、コンデンサ素子１０は、径寸法が４φ、縦寸法が７ｍｍのものを用いている。なお、コンデンサ素子１０の陽極電極箔１、陰極電極箔２にはそれぞれリード線６、７が電気的に接続され、コンデンサ素子１０の端面から突出している。
【００３８】
以上のような構成からなるコンデンサ素子１０に、３，４−エチレンジオキシチオフェンと酸化剤との混合液を含浸する。酸化剤は、エチレングリコールに溶解したｐ−トルエンスルホン酸第二鉄を用い、３，４−エチレンジオキシチオフェンと酸化剤との配合比は、１：３〜１：１５の範囲が好適である。
【００３９】
含浸は、一定量の前記混合溶液を貯溜した含浸槽にコンデンサ素子１０を浸漬し、必要に応じて減圧する。
【００４０】
次いで、混合溶液を含浸したコンデンサ素子１０を含浸槽から引上げ、２５℃ないし１００℃の重合温度で、１５時間ないし２時間放置して重合反応によるポリエチレンジオキシチオフェンすなわち固体電解質層５を生成させる。
【００４１】
この重合温度及び放置時間の範囲は、それぞれ重合温度が高くなると製造された固体電解コンデンサの電気的特性のうち、静電容量、ｔａｎδ、インピーダンス特性が良くなるものの、漏れ電流特性が悪くなる傾向が見られることから、製造するコンデンサ素子１０の仕様に応じて前記の範囲内で任意に変更することができる。なお、２５℃の重合温度で１５時間程度、５０℃で４時間程度、１００℃では２時間程度放置するのが適当であり、５０℃の温度下で４時間放置するのが固体電解質層５の被覆状態と工程時間との兼ね合いで最適であった。
【００４２】
ついで、コンデンサ素子を、水、有機溶媒等を用いて１２０分程度洗浄するとともに１００℃ないし１８０℃で３０分程度乾燥させ、その後、常温において、陽極電極箔１の耐電圧の４０％ないし６０％程度の電圧を印加するいわゆるエージング工程を経て一連の固体電解質層５の生成工程は終了する。なお、以上の固体電解質層５の生成工程は、必要に応じて複数回繰り返してもよい。
【００４３】
このようにして陽極電極箔１と陰極電極箔２との間に介在したセパレータ３に固体電解質層５が形成されたコンデンサ素子１０は、例えばその外周に外装樹脂を被覆して固体電解コンデンサを形成する。
【００４４】
（実施例２）前述の実施例１と同様に製作したコンデンサ素子１０であって、セパレータ３としてガラスペーパーと紙を混抄したものを用いた。紙としては、マニラ紙、クラフト紙等から選択できるが、この実施例ではマニラ紙を用いた。そして、単位面積当たりの重量における混抄率は、紙が８０％以下とし、８０μｍないし２００μｍのものを用いた。
【００４５】
次に、上記実施例１による固体電解コンデンサと従来の固体電解コンデンサとの電気的な特性について比較する。比較例として、実施例１と同じ構成からなるコンデンサ素子を用い、これに、（比較例１）ピロールからなるモノマー溶液と酸化剤を常温においてコンデンサ素子に含浸して固体電解質層を形成した。（比較例２）ピロールからなるモノマー溶液と酸化剤を−１０℃程度の低温においてコンデンサ素子に含浸して固体電解質層を形成した。それぞれ各１０個の試料を製造し、それぞれの初期特性の平均値を測定した。以下にその結果を示す。
【００４６】
2005072619.tif 000003
【００４７】
この結果から明らかなように、実施例１による固体電解コンデンサは、低温域でポリピロールを生成した比較例２と比較しても静電容量、ｔａｎδ等において同等であり、耐電圧特性においては優れた特性を示している。
【００４８】
次に、上記実施例２による固体電解コンデンサと、比較例として、実施例２と同様の製造方法によりポリエチレンジオキシチオフェンからなる固体電解質層を生成した固体電解コンデンサであって、（比較例３）セパレータとしてマニラ紙を用いたもの、（比較例４）セパレータとしてマニラ紙を約３５０℃ないし４００℃で炭化した炭化紙をもちいたものとを比較する。先の比較と同様に試料各１０個を製造し、それぞれの初期特性の平均値を測定した。以下にその結果を示す。
【００４９】
2005072619.tif 000004
【００５０】
この結果からも明らかなように、通常のマニラ紙を用いた比較例３では、コンデンサ素子に含浸する混合溶液中の酸化剤と酸化反応が起こり、酸化剤の酸化能力が低下するため、結果として陽極電極箔の酸化皮膜層との密着性が悪く、静電容量やインピーダンス特性において所望の特性を得ることができなくなる。また、炭化したセパータを用いた場合は、インピーダンス特性の他に漏れ電流特性において著しく劣っている。
【図面の簡単な説明】
【００５１】
【図１】本発明で用いるコンデンサ素子の分解斜視図である。
【図２】本発明で用いる陽極電極箔の部分拡大図である。
【符号の説明】
【００５２】
１ 陽極電極箔
２ 陰極電極箔
３ セパレータ
４ 酸化皮膜層
５ 固体電解質層
６、７ リード線
８ エッチングピット
１０ コンデンサ素子
【図１】
2005072619.tif 000005
【図２】
2005072619.tif 000006